(57)【特許請求の範囲】
【請求項１】
電気めっき用の電極であって、電極面に布袋が装着され、
該布袋が、電極の長手方向に、３以上に分割されていることを特徴とする布袋装着めっき電極。
【請求項２】
前記布袋が３〜６個に分割されていることを特徴とする請求項１に記載の布袋装着めっき電極。
【請求項３】
前記布袋が、電極に形成した孔に通した紐で、電極面に装着されていることを特徴とする請求項１又は２に記載の布袋装着めっき電極。
【請求項４】
浴温３５〜６０℃、浴中の硫酸根（ＳＯ42-）９０ｐｐｍ以下のフッ酸系クロムめっき浴で、請求項１〜３のいずれか１項に記載の布袋装着めっき電極を用い、電流密度１．０〜９．０Ａ／ｄｍ2で鋼板表面にめっき被膜を形成することを特徴とするクロムめっき方法。
【請求項５】
前記めっき被膜の形成を、電極の積算電気量３．０×１０8Ｃ／ｄｍ2以下で行うことを特徴とする請求項４に記載のクロムめっき方法。
【請求項６】
前記めっき被膜が、表面に疵がなく、かつ、フィルム密着性と溶接性に優れた被膜であることを特徴とする請求項４又は５に記載のクロムめっき方法。
【請求項７】
前記めっき被膜がクロメート被膜であることを特徴とする請求項６に記載のクロムめっき方法。
【請求項８】
前記クロメート被膜のクロム付着量が３〜７ｍｇ／ｍ2であることを特徴とする請求項７に記載のクロムめっき方法。
【請求項９】
請求項４〜８のいずれか１項に記載のクロムめっき方法で製造したことを特徴とするクロムめっき鋼板。
【請求項１０】
前記クロムめっき鋼板が、表面に疵がなく、かつ、フィルム密着性と溶接性に優れた溶接缶用Ｎｉ下地クロメート処理鋼板であることを特徴とする請求項９に記載のクロムめっき鋼板。
【発明の詳細な説明】
【技術分野】
【０００１】
本発明は、クロムめっき鋼板の製造に用いる電極、該電極を用いるクロムめっき方法、及び、該方法で製造したクロムめっき鋼板に関する。
【背景技術】
【０００２】
鋼板をワイヤーシーム抵抗溶接で溶接した溶接缶は、食品や飲料を、安全に、長期間、貯蔵できるので、食品・飲料市場で、長年に渡り広く使用されている。しかし、近年、“食”の安全に対する消費者の意識が高まり、溶接缶に対し、一層の品質向上が求められている。
【０００３】
アルミ缶、ＰＥＴボトル、紙容器、ガラス容器等が流通している食品・飲料市場において、溶接缶をより普及させるためには、溶接缶自体の品質を高めることに加え、生産効率を上げて、製缶コストを低減することが必要である。
【０００４】
そこで、近年、製缶工程において大幅な生産効率の向上を図るため、鋼板表面に、塗装・印刷を施す替りに、有機フィルムを積層したラミネート鋼板が用いられるようになってきた（特許文献１、参照）。
【０００５】
溶接缶用鋼板には、通常、塗料やフィルムとの密着性、及び、高速で溶接可能な溶接性、さらには、内容物に対する耐食性等が要求されるが、現在、鋼板上に、クロムめっき被膜とクロム水和酸化物被膜を備えるクロメート処理鋼板（ＴＦＳ：ティンフリー鋼板）が普及している（特許文献２及び３、参照）。
【０００６】
しかし、最表層のクロム水和酸化物層は絶縁体であり、また、金属クロム層は電気抵抗が高いので、両層は、溶接性を阻害する要因となる。また、クロメート被膜表面の疵や、クロメート被膜中の不純物は、塗料やフィルムとの密着性を阻害する要因となる。
【０００７】
それ故、クロメート処理鋼板において、塗料やフィルムとの密着性、及び、高速で溶接可能な溶接性を確保するためには、被膜品質及びクロム付着量を適確に制御する必要がある。
【先行技術文献】
【特許文献】
【０００８】
【特許文献１】特開２００９−０９６０８３号公報
【特許文献２】特開２００５−０２９８０９号公報
【特許文献３】特開２００４−３３２０４８号公報
【発明の概要】
【発明が解決しようとする課題】
【０００９】
前述したように、クロメート処理鋼板やクロムめっき鋼板において、被膜表面に疵を発生させず、塗料やフィルムとの密着性、及び、高速で溶接可能な溶接性を確保するためには、めっき浴からめっき被膜に不可避的に混入するスラッジ（不純物）の量を極力抑制する（被膜品質の確保）とともに、クロム付着量を適確に制御する（溶接性の確保）ことが必要である。
【００１０】
そこで、本発明は、めっき層中の不可避的不純物の量を極力抑制し、さらに、クロム付着量を制御することにより、表面に疵がなく、塗料やフィルムとの密着性に優れ、かつ、高速で溶接可能な溶接性を備えるめっき被膜を、鋼板表面に形成することを課題とし、該課題を解決するめっき手法、及び、上記課題を解決したクロムめっき鋼板を提供することを目的とする。
【課題を解決するための手段】
【００１１】
本発明者らは、上記課題を解決するめっき手法について鋭意検討した。その結果、めっき電極の表面に布袋を装着すると、布袋が電極面から発生するスラッジを捕集して、スラッジの混入に起因する表面疵の発生が極力抑制されることを見いだした。
【００１２】
さらに、めっき浴への硫酸根（ＳＯ42-）の混入量、めっき浴温度、及び、電流密度の３条件を、適正に設定すれば、めっき被膜に混入するスラッジの量をさらに低減することができ、表面に疵がなく、かつ、塗料やフィルムとの密着性、及び、高速で溶接可能な溶接性を備えるめっき被膜を、鋼板表面に形成できることを見いだした。
【００１３】
本発明は、上記知見に基づいてなされたもので、その要旨は以下のとおりである。
【００１４】
（１）電気めっき用の電極であって、電極面に布袋が装着され、
該布袋が、電極の長手方向に、３以上に分割されていることを特徴とする布袋装着めっき電極。
【００１６】
（２）前記布袋が３〜６個に分割されていることを特徴とする前記（１）に記載の布袋装着めっき電極。
【００１７】
（３）前記布袋が、電極に形成した孔に通した紐で、電極面に装着されていることを特徴とする前記（１）又は（２）に記載の布袋装着めっき電極。
【００１８】
（４）浴温３５〜６０℃、浴中の硫酸根（ＳＯ42-）９０ｐｐｍ以下のフッ酸系クロムめっき浴で、前記（１）〜（３）のいずれかに記載の布袋装着めっき電極を用い、電流密度１．０〜９．０Ａ／ｄｍ2で鋼板表面にめっき被膜を形成することを特徴とするクロムめっき方法。
【００１９】
（５）前記めっき被膜の形成を、電極の積算電気量３．０×１０8Ｃ／ｄｍ2以下で行うことを特徴とする前記（４）に記載のクロムめっき方法。
【００２０】
（６）前記めっき被膜が、表面に疵がなく、かつ、フィルム密着性と溶接性に優れた被膜であることを特徴とする前記（４）又は（５）に記載のクロムめっき方法。
【００２１】
（７）前記めっき被膜がクロメート被膜であることを特徴とする前記（６）に記載のクロムめっき方法。
【００２２】
（８）前記クロメート被膜のクロム付着量が３〜７ｍｇ／ｍ2であることを特徴とする前記（７）に記載のクロムめっき方法。
【００２３】
（９）前記（４）〜（８）のいずれかに記載のクロムめっき方法で製造したことを特徴とするクロムめっき鋼板。
【００２４】
（１０）前記クロムめっき鋼板が、表面に疵がなく、かつ、フィルム密着性と溶接性に優れた溶接缶用Ｎｉ下地クロメート処理鋼板であることを特徴とする前記（９）に記載のクロムめっき鋼板。
【発明の効果】
【００２５】
本発明によれば、被膜表面に疵がなく、塗料やフィルムとの密着性に優れ、かつ、高速で溶接可能な溶接性を備えるクロムめっき鋼板を提供することができる。
【図面の簡単な説明】
【００２６】
【図１】布袋を装着する前のめっき電極の一態様を示す図である。
【図２】布袋を装着しためっき電極の一態様を示す図である。（ａ）は、めっき電極の正面態様を示し、（ｂ）は、めっき電極の側面態様を示す。
【図３】布袋を装着しためっき電極の他の態様を示す図である。（ａ）は、めっき電極の正面態様を示し、（ｂ）は、めっき電極の側面態様を示す。
【図４】電極に装着する布袋の数と、めっき被膜に塗装したときの外観（色むら）との関係を示す図である。
【図５】めっき浴温度（℃）とクロム付着量（ｍｇ／ｍ2）の関係を示す図である。
【図６】ライン速度１８０ｍｐｍ（一定）で、めっき浴温度が３５〜６０℃（管理温度域に相当）の場合における、めっき電流（ｋＡ）とクロム付着量（ｍｇ／ｍ2）の関係示す図である。
【図７】めっき電流が５．０ｋＡ（現行）の場合における、クロム付着量に対する硫酸根ＳＯ42-の影響を示す図である。
【発明を実施するための形態】
【００２７】
最初に、本発明の布袋装着めっき電極（以下「本発明電極」ということがある。）について、図面に基づいて説明する。
【００２８】
本発明電極は、電極面に布袋が装着されていることを特徴とするものであるが、図１に、布袋を装着する前のめっき電極の一態様を示す。上部両端に取付け腕５を有する基板２の上に、電極３が張り付けられて、めっき電極１が構成されている。めっき電極１には、紐を通して布袋８を電極表面に装着する貫通孔４が形成されている。布袋８は、織布又は不織布で作製するが、サラシ（耐薬品性に優れた繊維）のものが好ましい。
【００２９】
図２に、めっき槽に取り付けた本発明電極の一態様を示す。図２（ａ）に、本発明電極の正面態様を示し、図２（ｂ）に、本発明電極の側面態様を示す。
【００３０】
図２（ａ）に示すように、めっき槽の取付け台（図示なし）に、取付け腕５が載置されて固定されるめっき電極１に、布袋８に縫い付けた紐（図示なし）を貫通孔４に通すことにより、複数の切欠面６を有する布袋８が電極３に装着されている。即ち、図２（ｂ）に示すように、めっき電極１の全体が、複数の切欠面６を有する布袋８で包まれる態様となる。
【００３１】
電極３がＰｂ系の電極であると、通常、めっきの進行とともに、電極３の表面に生成したＰｂ酸化物が剥離して、スラッジ９（Ｐｂのクロム酸化物）となってめっき液に混入し、めっき被膜の表面疵の原因となるが、本発明電極では、生成したスラッジ９のめっき液への混入が布袋８で阻止されて、電極面に沿って沈降し、布袋８の底部７に集積する。
【００３２】
その結果、めっき液を長期にわたり清浄に維持することができ、めっき被膜における表面疵の発生を大幅に抑制することができる。
【００３３】
布袋の底部に集積したスラッジは、定期的に回収されるが、スラッジは電気的な絶縁物であるので、大量に溜まると、電極の長手方向の電流密度が不均一になる。また、スラッジが、電極の幅方向で不均一に集積すると、電流密度が、電極の幅方向で不均一になり、めっき厚が、僅かであるが、幅方向で変化する。
【００３４】
表面疵のないめっき被膜を形成することができても、めっき厚が微妙に変化すると、めっき被膜に塗装したとき、色むらが発生する。
【００３５】
そこで、本発明者らは、電極の長手方向に、複数の布袋を装着して、スラッジの集積を、電極の長手方向及び幅方向において均一化した。図３に、電極面に複数の布袋を装着した本発明電極の態様を示す。図３（ａ）に、めっき電極の正面態様を示し、図３（ｂ）に、めっき電極の側面態様を示す。
【００３６】
めっき電極の正面態様は、図２（ａ）に示す正面態様と同じであるが、側面態様は、図３（ｂ）に示すように、電極３に、底部１０を備える複数の布袋８ａ、８ｂ、８ｃ、及び、８ｄを有する布袋８が装着され、その最下部には底部７を備えている。このように、電極面の長手方向に、複数の布袋を備えておくと、スラッジの堆積を、電極の長手方向及び幅方向で均一化することができるので、めっき厚の微妙な変化を防止して、色むらの発生を抑制することができる。
【００３７】
スラッジの体積の均一化を図る点で、電極面に備える布袋の数は多いほうがよいが、多過ぎると、電極と布袋の間の空間が狭くなり、スラッジが電極面を覆うまでの時間が短くなって、布袋の取替頻度が増すことになる。
【００３８】
図４に、電極に装着する布袋の数と、めっき被膜に塗装したときの外観との関係を示す。色むらが全くない場合を◎とし、色むらが極僅かある場合を○とし、色むらが僅かにある場合を△とし、色むらがある場合を×とした。図４から、布袋の数が３以上になると、塗装後の外観が顕著に向上することが解る。布袋の数は、布袋の取替頻度の点から、６以下が好ましい。５以下がさらに好ましい。
【００３９】
次に、本発明電極を用いるクロムめっき方法（以下「本発明めっき方法」ということがある。）について説明する。以下、溶接缶Ｎｉ下地クロメート処理鋼板にクロメート被膜を形成するめっきを例にとり説明する。
【００４０】
浴温３５〜６０℃、浴中の硫酸根（ＳＯ42-）９０ｐｐｍ以下のフッ酸系クロムめっき浴で、本発明電極を用い、電流密度１．０〜９．０Ａ／ｄｍ2でめっきを行うと、表面疵がないうえ、フィルムとの密着性が優れ、高速で溶接可能な溶接性を有するめっき被膜を、鋼板表面に形成することができる。
【００４１】
溶接缶Ｎｉ下地クロメート処理鋼板のクロメート被膜において、クロム水和酸化物は絶縁体であり、また、金属クロムは電気抵抗が高いので、良好な溶接性を確保するためには、クロメート被膜のクロム量を、非常に狭い範囲、例えば、３〜７ｍｇ／ｍ2の範囲で制御する必要がある。
【００４２】
クロム水和酸化物は、めっき浴に溶解する特性を有しているので、クロム量を３〜７ｍｇ／ｍ2の範囲に制御するのは容易でない。しかし、本発明者らは、フッ酸系クロムめっき浴の温度を３５〜６０℃に維持し、電流密度１．０〜９．０Ａ／ｄｍ2でめっきを行うと、クロム付着量を、３〜７ｍｇ／ｍ2の範囲内に容易に制御できることを見いだした。
【００４３】
図５に、めっき浴温度（℃）とクロム付着量（ｍｇ／ｍ2）の関係を示す。この関係は、ライン速度１８０ｍｐｍ（一定）、めっき電流５．０ｋＡで、めっき浴の温度を変えてめっきしたときのクロム付着量（ｍｇ／ｍ2）を測定したものである。
図中、◇は、被膜に存在する全クロム（トータルクロム）の量を示す。
【００４４】
通常、めっき浴の管理温度域は、３５〜６０℃であるが、これより低い温度域では、Ｔ−Ｃｒ量は、１４ｍｇ／ｍ2であり、３〜７ｍｇ／ｍ2の上限７ｍｇを超えている。
【００４５】
一方、高い温度域（３５〜６０℃）では、Ｔ−Ｃｒ量は、４〜７ｍｇ／ｍ2であり、３〜７ｍｇ／ｍ2を確保できている。
【００４６】
図６に、ライン速度１８０ｍｐｍ（一定）で、めっき浴の温度を変えてクロムめっきを行ったときの、めっき電流（ｋＡ）とクロム付着量（ｍｇ／ｍ2）の関係を示す。図６から、めっき電流を、５．０ｋＡから９．０ｋＡにあげると、クロムが異常に析出することが解る。
【００４７】
しかし、本発明者らは、フッ酸系クロムめっき浴の温度を３５〜６０℃に維持し、電流密度１．０〜９．０Ａ／ｄｍ2で、クロム付着量が安定な条件でめっきを行っていても、所要量のめっきを行った後、クロム付着量が急激に変動し始め、該変動が継続することを発見した。
【００４８】
本発明者らは、クロム付着量のバラツキの原因について鋭意調査した。その結果、次のことが判明した。
【００４９】
（ｉ）クロム付着量のバラツキは、めっき鋼板の重量が所要の重量に達したときに始まる。
（ii）クロム付着量のバラツキが大きくなったときのめっき浴中の硫酸根ＳＯ42-の濃度は５０ｐｐｍを超えている。
【００５０】
上記（ｉ）及び（ii）が、本発明めっき方法の基礎をなす知見である。
【００５１】
上記知見（ii）について、さらに説明する。めっき浴中の硫酸根ＳＯ42-濃度は、経時的に増加すると考えられるので、本発明者らは、めっき浴の硫酸根ＳＯ42-濃度の経時的推移を調査した。その結果、ある時点で、硫酸根ＳＯ42-は９０ｐｐｍを超え、この時点以降、クロム付着量が急激に変動して推移することが判明した。
【００５２】
なお、めっき浴中のＣｒＯ4、Ｃｒ3+、及び、Ｔ−Ｆ（トータルフッ素）の各量は、ＳＯ42-濃度が９０ｐｐｍを超えても、管理基準の範囲内にあることを、本発明者らは確認した。そこで、本発明者らは、クロム付着量に対する硫酸根ＳＯ42-の濃度の影響について検証した。
【００５３】
同一被めっき材（板厚０．１９ｍｍ×幅１０２４ｍｍ）に、浴温度３５〜６０℃、ライン速度１８０ｍｐｍ、全電流５．０〜９．０ｋＡで、電解クロムめっきを施し、ＳＯ42-濃度が低い時期と、ＳＯ42-濃度が高い時期において、クロム付着量を蛍光Ｘ線試験で測定し、その変動を調査した。
【００５４】
図７に、めっき電流が５．０ｋＡ（現行）の場合における、クロム付着量に対する硫酸根ＳＯ42-の影響を示す。図７から、ライン速度１８０ｍｐｍ（低速）、めっき電流５．０ｋＡの条件において、硫酸根ＳＯ42-濃度が９０ｐｐｍを超える領域にて、クロム付着量のバラツキが大きくなっていることが解る。
【００５５】
以上の結果によれば、めっき浴の硫酸根ＳＯ42-濃度が、例えば、９４ｐｐｍの高濃度域に達すると、水和クロム酸化物が生成し易くなるが、一方で、水和クロム酸化物は、めっき浴に溶け易いので、めっき進行中、クロム付着量は安定せず、バラツキが大きくなると考えられる。
【００５６】
即ち、めっき浴の硫酸根ＳＯ42-濃度を、常に、９０ｐｐｍ以下に、確実には、５０ｐｐｍ以下に抑制しておけば、クロム付着量の変動を極力抑制して、クロム付着量が、常に、所要の範囲内で略一定、好ましくは、３〜７ｍｇ／ｍ2の範囲で略一定のクロメート被膜を、鋼板表面に形成することができる。
【００５７】
めっき浴中の硫酸根ＳＯ42-が、クロメート被膜中に、不可避的不純物として混入することは避けられないが、硫酸根ＳＯ42-濃度が、常に、９０ｐｐｍ以下に抑制されていることは明らかである。
【００５８】
即ち、硫酸根ＳＯ42-が、常に、９０ｐｐｍ以下に抑制されているめっき浴で形成したクロメート被膜においては、（ｘ）被膜中に不可避的に存在する硫酸根ＳＯ42-の濃度も、常に、９０ｐｐｍ以下に抑制されているので、被膜品質が向上し、塗料やフィルムとの密着性が向上し、さらに、（ｙ）（ｘ）に加え、クロム付着量が３〜７ｍｇ／ｍ2であるので、高速での溶接を含む溶接性が顕著に向上する。
【００５９】
これらの点が、本発明めっき方法の特徴である。
【００６０】
クロメート被膜中の硫酸根ＳＯ42-が９０ｐｐｍを超えると、クロム付着量の変動が大きくなり、被膜品質が低下し、塗料やフィルムとの密着性及び溶接性が低下する。それ故、硫酸根ＳＯ42-は９０ｐｐｍ以下とする。硫酸根は、少ないほど好ましいので、６２ｐｐｍ以下が好ましく、より好ましくは、５０ｐｐｍ以下である。
【００６１】
クロム付着量が３ｍｇ／ｍ2未満あると、クロム付着量が少なすぎて、塗料やフィルムとの密着性を、所要の水準に維持することができない。それ故、クロム付着量は、３ｍｇ／ｍ2以上とする。
【００６２】
一方、クロム付着量が７ｍｇ／ｍ2を超えると、溶接性、特に、高速での溶接性が低下する。それ故、クロム付着量は７ｍｇ／ｍ2以下とする。
【００６３】
前記特徴を備えるクロメート被膜は、めっき浴温度３５〜６０℃、電流密度１．０〜９．０Ａ／ｄｍ2、めっき浴中の硫酸根ＳＯ42-９０ｐｐｍ以下のフッ酸系クロムめっき浴で形成することができる。
【００６４】
めっき浴温度が３５℃未満であると、クロム付着量が７ｍｇ／ｍ2を超えるので、めっき浴温度は３５℃以上が好ましい。めっき浴温度が４５℃を超えると、金属クロム量が増加し、被膜の溶接性を阻害するので、めっき浴温度は４５℃以下が好ましい。
【００６５】
電流密度が１．０Ａ／ｄｍ2未満であると、充分なクロム付着量のクロメート被膜を形成することができないので、電流密度は、１．０Ａ／ｄｍ2以上とする。電流密度が９．０Ａ／ｄｍ2を超えると、金属クロムが異常に析出するので、電流密度は、９．０Ａ／ｄｍ2以下とする。
【００６６】
さらに、本発明めっき方法においては、めっき被膜の形成を、電極の積算電気量３．０×１０8Ｃ／ｄｍ2以下で行うことが好ましい。電極の積算電気量が、３．０×１０8Ｃ／ｄｍ2を超えると、めっき被膜の厚みが、僅かではあるが不均一になり、塗装をしたとき、色むらが発生することがある。それ故、電極の積算電気量は、３．０×１０8Ｃ／ｄｍ2以下が好ましい。
【実施例】
【００６７】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００６８】
（実施例）
本発明電極を用い、硫酸根ＳＯ42-９０ｐｐｍ以下のめっき浴（発明例）、及び、硫酸根ＳＯ42-９４ｐｐｍのめっき浴（比較例）で、電流密度５．０Ａ／ｄｍ2で、クロメート被膜を形成し、クロム付着量に係る標準偏差（３σ）を調査した。その結果を図７に示す。図７から、本発明電極を用い、硫酸根ＳＯ42-９０ｐｐｍ以下のめっき浴で形成したクロメート被膜においては、クロム付着量が安定していることが解る。
【産業上の利用可能性】
【００６９】
前述したように、本発明によれば、表面疵がなく、かつ、塗料やフィルムとの密着性、及び、高速での溶接を含む溶接性に優れたクロムめっき鋼板を提供することができる。よって、本発明は、めっき鋼板製造産業において利用可能性が高いものである。
【符号の説明】
【００７０】
１    めっき電極
２    基板
３    電極
４    貫通孔
５    取付け腕
６    切欠面
７    底部
８    布袋
８ａ、８ｂ、８ｃ、８ｄ    布袋
９    スラッジ
１０ 布袋８ａ、８ｂ、８ｃ、８ｄの底部
【図１】
0005630284.tif 000002
【図２】
0005630284.tif 000003
【図３】
0005630284.tif 000004
【図４】
0005630284.tif 000005
【図５】
0005630284.tif 000006
【図６】
0005630284.tif 000007
【図７】
0005630284.tif 000008